(57)【要約】【課題】２００℃程度の使用温度においても安定した耐熱強度を示すアルミニウム合金鋳物製コンプレッサーインペラーを提供する。【解決手段】ハブ部、複数の羽根部及びディスク部を備えるＡｌ合金鋳物製コンプレッサーインペラーにおいて、Ａｌ合金鋳物が、Ｃｕ：１．４０〜３．２０ｍａｓｓ％（以下、「％」）、Ｍｇ：１．００〜２．００％、Ｎｉ：０．５０〜２．００％、Ｆｅ：０．５０〜２．００％、Ｔｉ：０．０１０〜０．３５０％、Ｓｉ：０．１０〜５．００％を含有し、残部Ａｌ及び不可避的不純物からなるＡｌ合金からなり、ハブ部の表面及び羽根部の表面に存在する開口した巣穴において、開口部の面積が３０００μｍ２以下、開口部の長辺の長さが８００μｍ以下、かつ、開口面から巣穴の最深部までの深さが２００μｍ以下であることを特徴とするＡｌ合金鋳物製コンプレッサーインペラー。【選択図】図１
2017155268.tif 000002
【特許請求の範囲】
【請求項１】
ハブ部、複数の羽根部及びディスク部を備えるＡｌ合金鋳物製コンプレッサーインペラーにおいて、前記Ａｌ合金鋳物が、Ｃｕ：１．４０〜３．２０ｍａｓｓ％、Ｍｇ：１．００〜２．００ｍａｓｓ％、Ｎｉ：０．５０〜２．００ｍａｓｓ％、Ｆｅ：０．５０〜２．００ｍａｓｓ％、Ｔｉ：０．０１０〜０．３５０ｍａｓ％、Ｓｉ：０．１０〜５．００ｍａｓｓ％を含有し、残部Ａｌ及び不可避的不純物からなるＡｌ合金からなり、前記ハブ部の表面及び羽根部の表面に存在する開口した巣穴において、開口部の面積が３０００μｍ２以下、開口部の長辺の長さが８００μｍ以下、かつ、開口面から巣穴の最深部までの深さが２００μｍ以下であることを特徴とするＡｌ合金鋳物製コンプレッサーインペラー。
【請求項２】
前記Ａｌ合金においてＳｉ：０．３０〜４．００ｍａｓｓ％である、請求項１に記載のＡｌ合金鋳物製コンプレッサーインペラー。
【発明の詳細な説明】
【技術分野】
【０００１】
本発明は、自動車や船舶の内燃機関用のターボチャージャーに使用される、高温疲労強度に優れたアルミニウム合金鋳物製のコンプレッサーインペラー及びその製造方法に関する。
【背景技術】
【０００２】
自動車や船舶用の内燃機関に用いられるターボチャージャーには、高速回転によって空気を圧縮して内燃機関に供給するためのコンプレッサーインペラーが設けられている。このコンプレッサーインペラーは、高速回転中には１５０℃程度の高温に達し、更に回転中心近傍、特にディスク部には回転軸からのねじり応力や遠心力などによる高い応力が発生する。
【０００３】
コンプレッサーインペラーは、ターボチャージャーの要求性能に応じて種々の素材によって形成される。船舶用などの大型の用途には、アルミニウム合金（以下、「Ａｌ合金」と記す）の熱間鍛造材からインペラー形状に削り出したものが、通常使用されている。乗用車、トラックなどの自動車用や小型船舶用などの比較的小型なものは、大量生産性やコストが重視される。そのため、鋳造性の良好なＪＩＳ−ＡＣ４ＣＨ（Ａｌ−７％Ｓｉ−０．３％Ｍｇ合金）、ＡＳＴＭ−３５４．０（Ａｌ−９％Ｓｉ−１．８％Ｃｕ−０．５％Ｍｇ合金）、ＡＳＴＭ−Ｃ３５５．０（Ａｌ−５％Ｓｉ−１．３％Ｃｕ−０．５％Ｍｇ合金）等、Ｓｉを主要添加元素とした易鋳造性アルミニウム合金を、石膏型（プラスターモールド）を用いて低圧鋳造法、減圧鋳造法又は重力鋳造法などによって鋳造し、これを溶体化処理や時効処理により強化したものが広く使用されている。この基本的な製造方法は、特許文献１に詳細に開示されている。
【０００４】
近年になって、エンジンの小型化、高出力化や排気再循環量増加に伴う空気の高圧縮比化が要求される中、ターボチャージャーのより高速な回転が指向されている。しかしながら、回転数の増大によって空気の圧縮による発熱量が増加し、また、排気側のタービンインペラーも同時に高温化するため、これらの伝熱により操作中におけるコンプレッサーインペラーの温度は増大する。このため、上述の従来用いられていたＳｉを主要添加元素とした易鋳造性アルミニウム合金製のコンプレッサーインペラーでは使用中に変形したり、更には疲労破壊したりする不具合が発生し易く、正常な回転の継続が不可能となることが判明した。具体的には、これらの既存のコンプレッサーインペラーでは１５０℃程度が使用可能な温度の上限であるが、上述の高速回転指向により、２００℃程度でも使用可能なコンプレッサーインペラーの開発が強く望まれている。
【０００５】
そこで、アルミニウム合金組成をより高温強度の優れた、例えばＪＩＳ−ＡＣ１Ｂ（Ａｌ−５％Ｃｕ−０．３％Ｍｇ合金）などに変更することが考えられる。しかしながら、特許文献２に記載されているように、コンプレッサーインペラーのように複雑形状で、かつ、薄肉の羽根部を有する場合には、このような合金では溶湯の良好な流動性に欠け、薄肉部への湯回り不良（充填不良）が発生し易い問題点があった。
【０００６】
特許文献２では上記問題点を解消すべく、湯回り性の重要視される羽根部にはＡＣ４ＣＨなどのＡｌ−Ｓｉ系の易鋳造性の合金を用い、強度の必要な回転軸に結合されるボス部からディスク部にかけてはＡＣ１ＢなどのＡｌ−Ｃｕ系の高強度の合金を用いて、これらを２回に分けて注湯して合体させ、コンプレッサーインペラーを形成する方法が提案されている。
【０００７】
また、特許文献３には、羽根部には鋳造性の良好な合金を用い、応力が加わるボス部からディスク部の中央部分にかけては２５％Ｂを含有するアルミニウムウィスカーなどの強化材にアルミニウムを含浸させて強化した強化複合材を別途製造して用い、これらを接合してコンプレッサーインペラーを形成する方法が提案されている。特許文献４には、羽根部とボス部（及びディスク部）を摩擦圧接によって接合する方法が提案されている。
【０００８】
しかしながら、これら各部に異なる材料を併用する方法では、生産性が劣りコスト増加となる問題点が残り、工業化は未だに達成されていない。
【０００９】
このような異なる材料を用いる問題点に鑑み、特許文献５には、Ａｌ−Ｃｕ−Ｍｇ基合金の添加元素とその組み合わせの範囲を適正化することで単一合金での鋳造を可能とし、１８０℃での耐力値を２５０ＭＰａ以上としたコンプレッサーインペラーが提案されている。また、特許文献６には、Ａｌ−Ｃｕ−Ｍｇ基合金の添加元素とその組み合わせの範囲を更に適正化して結晶粒径を制御することで鋳造歩留まりを改善し、２００℃での耐力値を２６０ＭＰａ以上としたコンプレッサーインペラーが提案されている。
【００１０】
しかしながら、上記Ａｌ−Ｃｕ−Ｍｇ基合金の単一合金鋳造に関する一連の特許文献は、合金強度を高め、かつ、内部組織を健全化することに主眼が置かれており、コンプレッサーインペラー製品の疲労寿命の低下を引き起こす原因の一つである、製品表面部の小さな引け巣については何ら言及していない。鋳造で製造される製品の表面には、ミクロンオーダーの寸法を有する小さな引け巣（以下、巣穴）が多数存在する。製品表面の巣穴が大きくなると、疲労破断の起点となることや疲労亀裂の進展を助長するため、製品の高温疲労強度を安定化させるためには巣穴を極力小さくする必要がある。
【先行技術文献】
【特許文献】
【００１１】
【特許文献１】米国特許第４，５５６，５２８号明細書
【特許文献２】特開平１０−５８１１９号公報
【特許文献３】特開平１０−２１２９６７号公報
【特許文献４】特開平１１−３４３８５８号公報
【特許文献５】特開２００５−２０６９２７号公報
【特許文献６】特開２０１２−２５９８６号公報
【発明の概要】
【発明が解決しようとする課題】
【００１２】
本発明は、上記課題に鑑みてなされたものであって、長期間にわたって安定した高温疲労強度が得られる優れた耐熱性アルミニウム合金鋳物製コンプレッサーインペラーを提供することを目的とするものである。具体的には、疲労破壊の起点となり得るコンプレッサーインペラー表面部に発生する巣穴の構造を規制するものである。
【課題を解決するための手段】
【００１３】
本発明は請求項１において、ハブ部、複数の羽根部及びディスク部を備えるＡｌ合金鋳物製コンプレッサーインペラーにおいて、前記Ａｌ合金鋳物が、Ｃｕ：１．４０〜３．２０ｍａｓｓ％、Ｍｇ：１．００〜２．００ｍａｓｓ％、Ｎｉ：０．５０〜２．００ｍａｓｓ％、Ｆｅ：０．５０〜２．００ｍａｓｓ％、Ｔｉ：０．０１０〜０．３５０ｍａｓ％、Ｓｉ：０．１０〜５．００ｍａｓｓ％を含有し、残部Ａｌ及び不可避的不純物からなるＡｌ合金からなり、前記ハブ部の表面及び羽根部の表面に存在する開口した巣穴において、開口部の面積が３０００μｍ２以下、開口部の長辺の長さが８００μｍ以下、かつ、開口面から巣穴の最深部までの深さが２００μｍ以下であることを特徴とするＡｌ合金鋳物製コンプレッサーインペラーとした。
【００１４】
本発明は請求項２では請求項１において、前記Ａｌ合金においてＳｉ：０．３０〜４．００ｍａｓｓ％であるものとした。
【発明の効果】
【００１５】
本発明によれば、２００℃付近での高温領域においても長期間にわたって安定した高温疲労強度を示すアルミニウム合金鋳物製コンプレッサーインペラーを得ることができる。
【図面の簡単な説明】
【００１６】
【図１】本発明に係るＡｌ合金鋳物製コンプレッサーインペラーの構造の一例を示す斜視図である。
【図２】本発明に係るＡｌ合金鋳物製コンプレッサーインペラー表面の巣穴測定部位を示す説明図である。
【図３】本発明に係るＡｌ合金鋳物製コンプレッサーインペラー表面の巣穴寸法を詳細に示す説明図である。
【発明を実施するための形態】
【００１７】
以下に、本発明の実施形態について詳細に説明する。
【００１８】
Ａ．Ａｌ合金鋳物製コンプレッサーインペラーの形状
本実施形態に係るＡｌ合金鋳物製コンプレッサーインペラー（以下、単に「コンプレッサーインペラー」と記す）の形状の一例を、図１に示す。コンプレッサーインペラー１は、回転中心軸に沿って裾野状に広がる領域であるハブ部２と、これに一体に連なるディスク部３と、このディスク部３から突出する複数枚の薄肉の羽根部４を有する。このコンプレッサーインペラー１の温度は、高速回転中には２００℃程度の高温に達し、回転中心の近傍、特にハブ部や羽根部には回転軸からのねじり応力や遠心力などによる高い繰り返し応力が発生する。疲労破壊の形態は、高い応力が加わるハブ部や羽根部の表層付近にクラックが発生し、亀裂が内部へと進展することで破壊へ至るものである。
【００１９】
本発明者等は、上述の課題を解決するために種々実験検討を重ねた結果、鋳物用Ａｌ−Ｃｕ−Ｍｇ基合金において、Ｓｉ濃度を適正な範囲に調整することで、製品表面における巣穴を縮小化することができ、２００℃程度の高温使用時においても、ハブ部、ディスク部及び羽根部での破損のない高温疲労強度が長期間にわたって安定して優れるコンプレッサーインペラーが得られることを見出した。
【００２０】
なお、本発明において「高温疲労強度が長期間にわたって安定して優れる」とは２００℃程度での使用温度でも、変形や疲労破壊が長期間にわたって発生しないことを意味する。具体的には、２００℃、１５万ｒｐｍ×２４０時間でのターボ組み付け耐久試験による亀裂、破損が無いこととする。
【００２１】
Ｂ．Ａｌ合金の成分組成
次に、本発明で用いるＡｌ合金の成分組成とその限定理由について説明する。
【００２２】
Ｃｕ、Ｍｇ：
ＣｕとＭｇはＡｌ母相中に固溶し、固溶強化によって機械的強度を向上させる効果を有する。また、ＣｕとＭｇが共存することによって、Ａｌ２Ｃｕ、Ａｌ２ＣｕＭｇ等の析出強化による強度向上にも寄与する。但し、これらの２種の元素は凝固温度範囲を拡大する元素であるため、過剰な添加は鋳造性を劣化させ、巣穴を粗大化させる。
【００２３】
Ｃｕ含有量が１．４０ｍａｓｓ％（以下、単に「％」と記す）未満の場合や、Ｍｇ含有量が１．００％未満の場合には、２００℃の高温において必要とされる機械的強度が得られない。一方、Ｃｕ含有量が３．２０％を超える場合やＭｇ含有量が２．００％を超える場合には、コンプレッサーインペラーとしての鋳造性が劣化し、粗大な巣穴が発生する。従って、Ｃｕ含有量を１．４０〜３．２０％に規定し、Ｍｇ含有量を１．００〜２．００％に規定する。なお、使用中の変形などの不具合を確実に防止し、かつ、鋳造時の欠肉発生を可及的に防止して工業的に好適な歩留まりを得るためには、Ｃｕ含有量を１．７０〜３．００％とするのが好ましく、Ｍｇ含有量を１．３０〜１．８０％とするのが好ましい。
【００２４】
Ｎｉ、Ｆｅ：
ＮｉとＦｅは、Ａｌとの間で金属間化合物を形成してＡｌ母相中に分散して、Ａｌ合金の高温強度を向上させる効果を奏する。そのためには、Ｎｉ含有量を０．５０％以上とし、Ｆｅ含有量を０．５０％以上とする。しかしながら、これら両元素は共に過剰に含有されると、金属間化合物が粗大化してしまうだけでなく、高温においてＣｕ２ＦｅＡｌ７やＣｕ３ＮｉＡｌ６を形成してＡｌ母相中の固溶Ｃｕ量を低減させ、却って強度を低下させてしまう。そのため、Ｎｉ含有量を２．００％以下とし、Ｆｅ含有量を２．００％以下とする。従って、Ｎｉ含有量を０．５０〜２．００％に規定し、Ｆｅ含有量を０．５０〜２．００％に規定する。なお、Ｎｉ含有量を０．５０〜１．４０％とするのが好ましく、Ｆｅ含有量を０．７０〜１．５０％とするのが好ましい。これら好ましい範囲の下限値は製造の際のバラツキを考慮し工業的に安定的な量産をする上での目安値であり、上限値は効果が飽和しこれ以上の添加は不経済となる添加量の目安値である。
【００２５】
Ｔｉ：
Ｔｉは、鋳造時の初晶アルミニウム結晶粒の成長抑制効果を奏するため、鋳造中の凝固組織を微細化して溶湯補給性を改善し、湯回り性を改善する効果を発揮する。Ｔｉ含有量が０．０１０％未満では、上記効果が十分に得られない。一方、Ｔｉ含有量が０．３５０％を超えると、Ａｌとの間に数十〜数百μｍの大きさの粗大な金属間化合物を形成して回転時に疲労亀裂の起点となり、コンプレッサーインペラーとしての信頼性を低下させる。従って、Ｔｉ含有量を０．０１０〜０．３５０％に規定する。Ｔｉ含有量は、０．０２０〜０．３００％とするのが好ましい。
【００２６】
Ｓｉ：
Ｓｉは、固液共存温度領域内での液相体積率が高いために、鋳造時の湯流れ性を確保する効果を有する。Ｓｉ含有量が０．１０％未満では、最終凝固時の引け巣への溶湯充填が不十分となる。一方、Ｓｉ含有量が５．００％を超えると、Ａｌ母相中に固溶しきれないＳｉが晶出物として粒界に残存し、Ｓｉ粒は疲労破壊の起点となるため疲労強度を大幅に低下させる。従って、Ｓｉ含有量を０．１０〜５．００％に規定する。さらに、良好な流動性を確保しつつ優れた高温疲労強度を得るためには、Ｓｉ含有量は０．３０〜４．００％とするのが好ましい。
【００２７】
Ａｌ合金の不可避的不純物として、各々が０．２０％程度以下であって全体で０．６０％以下のＺｎ、Ｍｎ、Ｃｒなどが含有されていても、コンプレッサーインペラーの特性を損なうことがないので許容される。
【００２８】
Ｃ．高温疲労強度
本発明に係るコンプレッサーインペラーは、２００℃程度の高温の使用温度においても長期間にわたって安定した高温疲労強度を維持できる。具体的には、２００℃での引張試験における０．２％耐力値を２６０ＭＰａ以上と規定する。この耐力値は、好ましくは２６５ＭＰａ以上である。なお、耐力値の上限値は、アルミニウム基材合金組成や製造条件によって自ずと決まるが、本発明では３８０ＭＰａとする。
【００２９】
Ｄ．製造方法
次に、本発明に係るＡｌ合金鋳物製コンプレッサーインペラーの製造方法について説明する。この製造方法は、溶湯調整工程、鋳造工程及び熱処理工程から構成される。
【００３０】
Ｄ−１．溶湯調整工程：
通常の方法に従って、上述のＡｌ合金組成となるように各成分元素を加えて加熱溶解し、脱水素ガス処理及び介在物除去処理などの溶湯処理を行なう。そして、最終的な溶湯温度が７００〜８００℃となるように、溶湯温度を調整する。
【００３１】
Ｄ−２．鋳造工程：
鋳造工程では、溶湯調整工程において７００〜８００℃に温度調整された溶湯を、石膏型（プラスターモールド）を用いた圧力鋳造法（低圧鋳造法、減圧鋳造法又は差圧鋳造法）によってコンプレッサーインペラー形状に鋳造する。石膏型の予熱温度は１００〜４００℃に調整される。
【００３２】
鋳造の際の溶湯温度が７００℃未満では、圧入された溶湯が製品形状空間内で早期に凝固することから湯回り不良が生じて製品形状が確保できなくなる。一方、この溶湯温度が８００℃を超えると溶湯の酸化が進行して水素ガスの吸収及び酸化物の増加により溶品質が悪化し、製品強度を確保することが困難となる。また、石膏型の予熱温度が１００℃未満では、型の先端に溶湯が充填される前に凝固が進行してしまうため湯回り不良が生じて製品形状が確保できなくなる。一方、石膏型の予熱温度が４００℃を超えると、石膏型内での凝固が遅くなり内部ポロシティが発生する。
【００３３】
なお、石膏型に接してこれを冷却する冷やし金が用いられる。冷やし金の材質は、熱伝導率が高い銅及び銅合金が好ましいが、鉄、ステンレス鋼なども使用できる。また、冷やし金の温度調整には、冷やし金内部に水などの冷却媒体を通して鋳造中の過熱を抑制する機構を用いるのが好ましい。
【００３４】
熱処理工程：
鋳造されたＡｌ合金鋳物は、熱処理工程にかけられる。熱処理工程は、溶体化処理工程と時効処理工程とで構成される。熱処理工程により、Ｃｕによる固溶強化；ＣｕとＭｇによる析出強化；ＡｌとＦｅとの間、ならびに、ＡｌとＮｉとの間で形成される金属間化合物による分散強化；を有効に活用することができる。
【００３５】
溶体化処理工程：
溶体化処理は、固相線温度から５〜２５℃低い温度範囲で行うのが好ましい。本発明において好適に用いられるＡｌ合金においては、固相線温度から５〜２５℃低い温度範囲は５１０〜５３０℃となる。固相線温度から５〜２５℃低い温度範囲を超える温度では、結晶粒界の第２相が溶融する危険性が高まり、強度確保が困難となる。一方、この温度範囲未満の温度では、元素拡散が十分に進行せず十分な溶体化が行われない。
【００３６】
時効処理：
時効処理は、１５０〜２５０℃で３〜５０時間熱処理するのが好ましい。処理温度が１５０℃未満の場合や、処理時間が３時間未満の場合には、強度向上のための析出強化が不十分な場合がある。一方、処理温度が２５０℃を超える場合や、処理時間が５０時間を超える場合には、形成された析出相が粗大化（過時効）して十分な強化作用が得られないとともに、Ｃｕの固溶強化能が低下する。
【００３７】
Ｄ．コンプレッサーインペラー表面の巣穴
鋳造工程では、予熱された石膏型にアルミニウム合金溶湯を圧入し、ハブ部や羽根部が形成されていない側のディスク面に接した冷やし金（チルプレート）によりディスク部からハブ部や羽根部に向けてアルミニウム合金を凝固させる。冷やし金の温度は石膏型の温度よりも低く設定するため、コンプレッサーインペラー製品のハブ部及び羽根部の側（石膏型側）は凝固終了側となる。そのため、ハブ部及び羽根部の表面に開口した巣穴が発生することになる。
【００３８】
巣穴が大きくなると、疲労破断の起点になることから、巣穴は極力小さくする必要がある。疲労強度に影響する巣穴の寸法として、開口部の面積が３０００μｍ２を超える場合や、開口部の長辺の長さが８００μｍを超える場合や、開口面から巣穴の最深部までの距離が２００μｍを超える場合には、疲労破断の起点として作用する。従って、巣穴の寸法として、開口部の面積を３０００μｍ２以下、かつ、開口部の長辺の長さを８００μｍ以下、かつ、開口面から巣穴の最深部までの距離を２００μｍ以下に規定する。なお、母材強度が低下する高温域での疲労強度を考慮すると、巣穴寸法として、開口部の面積を２０００μｍ２以下、かつ、開口部の長辺距離を５００μｍ以下、かつ、開口面から巣穴の最深部までの距離を１５０μｍ以下とするのが好ましい。なお、これらの数値については、小さいほど望ましいが、合金組成や製造方法などに基づいて工業的に生産する上において下限値が存在する。本発明においては、開口部の面積を１μｍ２以下に、開口部の長辺の長さを１μｍ以下に、また、開口面から巣穴の最深部までの距離を１μｍ以下にするのは困難である。
【００３９】
巣穴は、凝固進行中に凝固収縮によって生じた間隙にアルミニウム合金溶湯が供給されないまま凝固が終了することで発生する。従って、このような巣穴の発生を低減し、或いは、発生してもその寸法を小さいものとするためには、凝固中のアルミニウム合金溶湯の湯流れ性を良くすることが重要となる。上述のように、Ｓｉを添加することで、アルミニウム合金溶湯の粘性を低下させ、更には、固液共存温度領域での液相率を大きくすることができるために、凝固中のアルミニウム合金溶湯の良好な湯流れ性が確保される。その結果、発生する巣穴の数を低減し、或いは、発生してもその寸法を小さいものにできる。
【００４０】
Ｅ．コンプレッサーホイール形状
本発明に係るコンプレッサーインペラーの形状や寸法、ならびに、羽根の枚数は特に限定されるものではなく、船舶用の大型用途や自動車などの小型用途など多くの用途のものに適用することができる。例えば、船舶用の大型用途の場合には、ボス部の高さ、ディスク部の直径及び羽根部の高さは、それぞれ、２００〜８０ｍｍ、３００〜１００ｍｍ、１８０〜６０ｍｍ、好ましくは１８０〜１００ｍｍ、２６０〜１２０ｍｍ、１６０〜９０ｍｍであり、羽根先端肉厚は４．０〜０．４ｍｍ、好ましくは３．０〜０．６ｍｍである。羽根の枚数は、３０〜１０枚、好ましくは２６〜１２枚である。また、自動車などの小型用途の場合には、ボス部の高さ、ディスク部の直径及び羽根部の高さは、それぞれ、１００〜２０ｍｍ、１２０〜２５ｍｍ、９０〜５ｍｍ、好ましくは９０〜２５ｍｍ、１００〜３０ｍｍ、８０〜８ｍｍであり、羽根先端肉厚は３．０〜０．１ｍｍ、好ましくは２．０〜０．２ｍｍである。羽根の枚数は、２０〜４枚、好ましくは１８〜６枚である。
【実施例】
【００４１】
以下において、実施例により本発明を更に詳細に説明する。
表１に示す組成のＡｌ合金を、通常の溶湯処理を施して溶解し、溶湯を７２０℃に調整する溶湯調製工程にかけた。溶湯調製工程では、表１に示す組成のＡｌ合金１５０ｋｇを溶解して溶湯を得た。次いで、回転ガス吹込み装置を用いてローター回転数４００ｒｐｍ、気体流量２．５Ｎｍ３／ｈの条件にて、アルゴンガスを溶湯中に２０分間吹き込み脱ガス処理を実施した。その後、溶湯全体を１時間鎮静保持し、除滓した。
【００４２】
【表１】
2017155268.tif 000003
【００４３】
次いで、溶湯調製工程で調製したＡｌ合金溶湯は、２５０℃に調整された石膏型と、インペラーディスク面に接する面に配置され、２００℃に調整された銅製冷やし金とで構成される所定空間に加圧注入する低圧鋳造法によりＡｌ合金鋳物を作製した。このＡｌ合金鋳物製コンプレッサーインペラーは、ボス部高さ４０ｍｍ、ディスク部直径４０ｍｍ、羽根部高さ３５ｍｍ、羽根数１２枚、羽根先端肉厚０．３ｍｍの形状を有する乗用車ターボチャージャー用コンプレッサーインペラーである。溶湯の注入圧力は１００ｋＰａとし、Ａｌ合金鋳物全体の凝固が完了するまでこの圧力で加圧保持した。
【００４４】
上記Ａｌ合金鋳物を石膏型から取り外した後、５３０℃で８時間の溶体化処理を施し、その後、２００℃で２０時間の時効処理を施した。以上のようにして、Ａｌ合金鋳物製コンプレッサーインペラー試料を作製した。
【００４５】
上記のようにして作製した各試料について、ハブ部及び羽根部の表面の巣穴の形状、高温疲労強度（耐久試験評価）を、以下のようにして評価した。
【００４６】
１．表面の巣穴の寸法測定
図２に、ハブ部の中心を通り、かつ、羽根部も通る中心線に沿ったコンプレッサーインペラーの片側半分の切断面を示す。この切断面を研磨し、３次元Ｘ線ＣＴスキャンによって試料における内部巣穴の各寸法を計測した。このような切断面において、ハブ部の表面５、羽根部の断面６の巣穴を島津製作所製マイクロフォーカスＸ線ＣＴ検査装置（ＳＭＸ−２２５ＣＴ）によって、５０μｍの分解能で検査を実施した。本検査装置により、試料内部の３次元像が得られることから、図３に示す巣穴の特徴寸法（開口部の面積８、開口部の長辺の長さ９、開口面から巣穴の最深部までの深さ１０）を容易に測定することができる。なお、分解能以下の巣穴は検査できないが、微小な引け巣は疲労強度に影響を及ぼさないため、検査対象から除外しても問題ない。検査結果を表２に示す。表２に示す巣穴寸法の数値は、試料に存在する全ての巣穴の最大値を示す。
【００４７】
【表２】
2017155268.tif 000004
【００４８】
２．高温疲労強度
高温での耐久試験（ターボ組み付け、１５００００ｒｐｍ×２４０時間、出側温度２００℃）により高温疲労強度を評価した。結果を表２に示す。表２に記載の耐久性試験評価では、試験中に破断した場合を「×」、破断も亀裂も発生せず健全な状態のままの場合を「○」とした。
【００４９】
発明例１〜９では、ハブ部と羽根部の巣穴寸法、ならびに、Ａｌ合金の主要成分が本発明の規定範囲内であることから、高温疲労強度に優れる。
【００５０】
これに対して比較例１では、Ｓｉ成分が少なく、巣穴開口部の面積が大きくなり高温疲労強度が劣った。
【００５１】
比較例２では、Ｓｉ成分が少なく、巣穴開口部の長辺の長さが大きくなり高温疲労強度が劣った。
【００５２】
比較例３では、Ｓｉ成分が少なく、巣穴開口部の開口面から巣穴の最深部までの深さが大きくなり高温疲労強度が劣った。
【００５３】
比較例４では、Ｓｉ成分が多く、Ｓｉ粒を起点とした破壊が生じ高温疲労強度が劣った。
【００５４】
比較例５では、Ｃｕ成分が少なく、強度が低く高温疲労強度が劣った。
【００５５】
比較例６〜８では、Ｍｇ成分が少なく、強度が低く高温疲労強度が劣った。
【００５６】
比較例９では、Ｆｅ成分が少なく、強度が低く高温疲労強度が劣った。
【００５７】
比較例１０では、Ｎｉ成分が少なく、強度が低く高温疲労強度が劣った。
【００５８】
比較例１１では、Ｔｉ成分が少なく、結晶粒微細化効果が不十分で強度が低く高温疲労強度が劣った。
【００５９】
比較例１２では、Ｃｕ成分が多く、巣穴開口部の面積が大きくなり、巣穴開口部の開口面から巣穴の最深部までの深さも大きくなり、また、粗大な晶出物相が存在するために亀裂が発生して高温疲労強度が劣った。
【００６０】
比較例１３では、Ｃｕ成分が多く、巣穴開口部の面積が大きくなり、巣穴開口部の長辺の長さも大きくなり、巣穴開口部の開口面から巣穴の最深部までの深さも大きくなり、また、粗大な晶出物相が存在するために亀裂が発生して高温疲労強度が劣った。
【００６１】
比較例１４では、Ｃｕ成分が多く、巣穴開口部の開口面から巣穴の最深部までの深さが大きくなり、また、粗大な晶出物相が存在するために亀裂が発生して高温疲労強度が劣った。
【００６２】
比較例１５では、Ｍｇ成分が多く、巣穴開口部の長辺の長さが大きくなり、巣穴開口部の開口面から巣穴の最深部までの深さも大きくなり、また、粗大な晶出物相が存在するために亀裂が発生して高温疲労強度が劣った。
【００６３】
比較例１６では、Ｆｅ成分が多く、粗大な晶出物相が存在するために亀裂が発生して高温疲労強度が劣った。
【００６４】
比較例１７では、Ｎｉ成分が多く、粗大な晶出物相が存在するために亀裂が発生して高温疲労強度が劣った。
【００６５】
比較例１８では、Ｔｉ成分が多く、粗大な晶出物相が存在するために亀裂が発生して高温疲労強度が劣った。
【産業上の利用可能性】
【００６６】
本発明により、回転数の増大に伴う温度の増加に長期間にわたって安定して耐え得る、耐熱強度に優れたＡｌ合金製コンプレッサーインペラーを供給することが可能となる。また、本発明は、ターボチャージャーの加給能力を増加して内燃機関の出力向上に寄与することができるという工業上顕著な効果を奏する。
【符号の説明】
【００６７】
１・・・Ａｌ合金鋳物製コンプレッサーインペラー
２・・・ハブ部
３・・・ディスク部
４・・・羽根部
５・・・ハブ部の引け巣測定面
６・・・羽根部の引け巣測定面
７・・・表面に存在する巣穴
８・・・巣穴の開口部の面積
９・・・巣穴の開口部の長辺長さ
１０・・開口面から巣穴の最深部までの深さ
【図１】
2017155268.tif 000005
【図２】
2017155268.tif 000006
【図３】
2017155268.tif 000007